100 ㎖ 4 구 플라스크 내 를 충분히 질소 가스 로 치환 하 고 , 질소 가스 를 계속 하 여 통기 하 였 다 . 실시 예 1 의 공정 ( ii ) 에서 얻 어 진 4 , 9 - 디아 만 탄 디 올 1 g ( 4 . 54 mmol ) , 중합 금지 제 로서 페노티 아진 0 . 005 g ( 4 , 9 - 디아 만 탄 디 올 의 0 . 5 질량 ％), 유기 용매 로서 톨루엔 10 g ( 4 , 9 - 디아 만 탄 디 올 의 10 질량 배 ) , 및 트리 에틸아민 0 . 55 g ( 5 . 45 mmol , 4 , 9 - 디아 만 탄 디 올 의 1 . 2 몰 배 ) 을 4 구 플라스크 에 투입 하 고 , 40 ℃ 에서 가열 교반 하 였 다 . 여기 에 메타크릴산 클로라이드 0 . 57 g ( 5 . 45 mmol , 4 , 9 - 디아 만 탄 디 올 의 1 . 2 몰 배 ) 을 첨가 한 바 , 반응 액 은 현 탁 상태 를 나타내 었 다 . 40 ℃ 에서 7 시간 동안 교반 한 후 , GC 에 의한 분석 을 행한 바 , 원료 인 디아 만 탄 디 올 이 85 ％, 목적물 인 9 - 히드록시 - 4 - 디아 만 틸 메타크릴 레이트 가 1 ％, 구조 불명 의 부생 성물 이 14 ％ 생성 되 었 으며 , 목적물 인 9 - 히드록시 - 4 - 디아 만 틸 메타크릴 레이트 는 거의 생성 되 지 않 았 다 .